FR 2083423 A1 19711217 FR 7109716 A 19710319 La présente invention concerne un procédé de teinture d'étoffes à poil , en particulier des tapis, qui comprennent des fils de poil. Un problème que lton peut rencontrer dans la teinture de ces étoffes à poil est la déformation du poil provoquée par l'action mécanique de la machine à teindre sur le poil alors qu'il est à l'étant ramolli provoqué par le bain chaud de teinture. Par exemple, des tapis à fils de poil acryliques, qui se ramollissent à environ 80 C, sont soumis à des déformations de poil importantes lorsqu'on les teint dans une machine à teindre à tourniquet darls laquelle le bain aqueux de teinture est chauffé à froid pour atteindre l'ébullition, selon la pratique classique. La déformation mécanique pendant l'opération de teinture peut provoquer un autre effet indésirable sur les fils de poil qui gonflent par détente à chaud dans le bain chaud de teinture, en empêchant ce gonflement. Selon la présente invention, un procédé de teinture d'une étoffe à poil comportant des fils de poil thermoplastiques qui sont capables de gonfler par détente à chaud consiste à amener l'étoffe à poil en largeur ouverte dans un liquide à une température à laquelle les fils de poil se ramollissent et à permettre aux fils de poil de gonfler dans ce liquide, puis à teindre l'étoffe à fils de poil gonflés. Le liquide dans lequel on amène l'étoffe à poil est de préférence contenu dans un bain faisant partie de la machine à teindre, et il peut être le bain de teinture Xui-même ou un précurseur liquide du bain de teinture auquel on ajoute le colorant et les auxiliaires après gonflement; en variante, on peut introduire les auxiliaires dans le liquide avant d'y amener l'étoffe à poil. Après le gonflement des fils de poil, on peut procéder à la teinture de la façon usuelle et, à cause de cette suite d'opérations, on n'empêche le gonflement par aucune action mécanique sur le poil pendant le traitement de teinture. On a aussi trouvé que les fils de poil gonflés sans doute à cause de leur tassement plus serré et de leur élasticité supérieure, résistent à la déformation par action mécanique pendant la teinture. L'invention concerne aussi le produit obtenu par le procédé, qui est une étoffe à poil dont le poil est uniforme, vertical et gonflé. Le procédé selon l'invention est spécialement intéressant pour teindre des tapis sur une machine à teindre à tourLLqueA dans laquelle le poil est soumis à une déformation sévère par la machine et par la liqueur de teinture qui s'égoutte, alors qu'il sort du bain et passe sur le tourniquet à des vitesses pouvant atteindre 90 m/minutes. Le résultat bénéfique est peut-8tre le plus grand pour des tapis comportant des fils de poil acryliques que l'on teint olassiquement dans un bain aqueux de teinture bouillant parce que les fils acryliques se ramollissent à environ 8o0c et sont par conséquent très souples dans un bain de ce genre. L'invention trouve une application utile avec les fils de poil qui sont entièrement formés de fibres ou filaments thermoplastiques, y compris les mélanges de différentes fibres ou filaments thermoplastiques, et aussi avec les fils de poil comprenant un mélange de fibres ou filaments thermoplastiques et non thErmoplastiques,par exemple du fil filé à partir d'un mélange de fibres acryliques et en cellulose régénérée. L'aptitude des fils de poil au gonflement peut résider dans le fait qu'ils présentent un frisage latent, ou qu'ils sont composés de fibres à rétrécissement différent ou qu'ils possèdent une capacité de bouclage par suite de leur haute torsion, ou en fait elle peut être-due à toute autre technique de fabrication de fils qui gonflent lorsqu'on les soumet à un traitement de détente à chaud. L'exemple non limitatif suivant sert à illustrer l'invention. EXEMPLE : Un tapis à teindre est formé de fils de poil acryliques 'Courtelle" touffetés dans un support en jute pesant 0,4 kg/m2 à raison de 2,8 aiguilletages/cm, épaisseur 4 mm. Le fil de poil est un fil plié deux fois de 1,6 m/g (lS du numéro de compte coton) avec une torsion individuelle de 1,8 tour/cm en 17z1t et une torsion de pliage de 1,2 cm en S. Le fil a une capacité de frisage pour former un fil plus gonflant en le soumettant à un traitement de détente à chaud, en raison d'un frisage latent dans les fibres, et une capacité de bouclage par suite de la torsion qu'il présente. On amène le tapis, en largeur ouverte, dans le bain d'une machine à teindre à tourniquet contenant de l'eau bouillante, à la suite de quoi les fils de poil frisent et gonflent pour former un poil élastique fortement serré. On refroidit l'eau jusqu'à 800C. On enfile alors le tapis sur le tourniquet, on soumet ses extrémités à ltaiguilletage et on démarre le tourniquet à une vitesse d'étoupe de 45 m/minute. On ajoute à l'eau les auxiliaires de teinture suivants acide acétique (80 %) 1 g/litre cristaux d'acétate de sodium 1 g/litre "Sunaptol P extra" agent dispersant non ionique (fabriqué par Francolor) 1 g/litre On laisse les auxiliaires se mélanger pendant 5 minutes avant d'ajouter au bain les colorants suivants "Maxilon Red B1" 2 ffi en poids basés sur le poids du ta pis "Astrazone Golden Yellow GL" 0,3 % en poids basés sur le poids du tapis On amène le bain de teinture à l'ébullition à raison de 1OC/minute et on le maintient à ltébullition pendant deux heures. On le refroidit alors par lente addition d'eau froide, à raison de 1 C/minute et jusqu'à une température de 700C, on arrête alors le tourniquet et on jette le bain. On rince alors deux fois le tapis à l'eau froide, on extrait l'eau et on le sèche au tendeur. Le poil du tapis est teint uniformément en rouge, il est uniforme et vertical sans déformation. De plus, le frisage et le gonflement du poil ne sont pas affectés par le processus de teinture, et le poil reste dense et élastique. REVENDICATIONS 1.- Procédé de teinture d'une étoffe à poil comportant des fils de poil thermoplastiques qui sont capables de gonfler par détente à chaud, caractérisé en ce qu'il consiste à amener l'étoffe à poil en largeur ouverte dans un liquide à une température à laquelle les fils de poil se ramollisent et à permettre aux fils de poil de gonfler dans ce liquide, puis à teindre l'étoffe à fils de poil gonflés. 2.- Procédé selon la revendication 1, caractérisé en ce que le liquide est un liquide aqueux à l'ébullition. 3. - Procédé selon la revendication 1 ou 2, caractérisé en ce que le liquide est un bain de teinture ou un précurseur liquide d'un bain de teinture. 4.-Procédé selon l'une quelconque des revendications 1 i 3, caractérisé en ce que l'étoffe à poil est teinte au tourniquet. 5.- Procédé selon l'une quelconque des revendications 1 à 4, caractérisé en ce que les fils de poil sont des fils acryliques. 6.- Etoffe à poil, caractérisée en ce qu'elle a été teinte par un procédé selon l'une quelconque des revendications 1 à 5. 7.- Etoffe à poil selon la revendication 6, caractérisé en ce quelle consiste en un tapis.